(57)【要約】  リサイクル・アスファルトを再使用する方法は、慣用的なプラントにおいて環境に調和する様式で実施されなければならず、高温アスファルト骨材製造におけるリサイクル・アスファルトの再使用率を上げるとともに鉱石材料及び結合剤／瀝青のような新たに使用する材料を事前に節約しなければならない。老化によって増大するリサイクル・アスファルト内の瀝青の硬度は、可塑剤によって設定され、この目的のため、硬化剤の組合せての添加が実施される。この可塑剤−硬化剤の系は、リサイクル・アスファルトとの適当な混合物、場合により、混合物の常温相に添加される。【選択図】  図１
2010501029.tif 000002
【特許請求の範囲】
【請求項１】
リサイクル・アスファルト内の瀝青の老化を低減するための物質を添加し且つ粒状アスファルトの加熱の度合を制限することによってリサイクル・アスファルトを再使用し且つアスファルト骨材を生成する方法であって、
リサイクル・アスファルトを含有する混合物に添加される可塑剤と硬化剤とを所定の割合で組合せて使用することを特徴とする方法。
【請求項２】
前記可塑剤と硬化剤の組合せが、常温相の前記混合物に添加されることを特徴とする請求項１に記載の方法。
【請求項３】
前記リサイクル・アスファルトとの混合物は、新しい鉱石材料及び／又は新しい結合剤／瀝青の添加なしに調製されることを特徴とする請求項１又は２に記載の方法。
【請求項４】
１２０゜Ｃより高い引火点を有し、室温で液体状で、瀝青と混合可能な高沸点性の物質又は物質調合物が可塑剤として使用され、アスファルトの有用温度範囲内では非流動性で、非脆性で高剛性の材料が硬化剤として使用されることを特徴とする請求項１又は２に記載の方法。
【請求項５】
潤滑基油のような高沸点性の石油留分、潤滑油製造の副産物、廃油処理で生成される液状副産物、油脂のような天然生成物、又は脂肪酸メチルエステルのような植物又は動物由来の化学的に調整された油脂、又はこれらの物質の混合物が可塑剤として使用されることを特徴とする請求項１乃至４のいずれかに記載の方法。
【請求項６】
合成パラフィンワックス又は石油から分離されたワックス、石炭から採集される化石ワックス、植物又は動物由来の最近のワックス、高溶解性の脂肪及びそれから化学的な調整によって製造されるワックス類似の特性を備える、エステル及びアミドのような生成物、ワックス類似の特性を備える合成されたエステル及びアミド、ポリオレフィン特にポリエチレンのような低い平均モル質量を備えた熱可塑性ポリマー、エチレンビニルアセテート共重合体及びエチレンプロピレン共重合体ようなポリエチレン共重合体、フェノールホルムアルデヒド樹脂、脂肪族、芳香族及びスチロール−インデン樹脂のような混合炭化水素樹脂、コロポニューム樹脂のような最近の樹脂、並びにグリセロール及びペンタエリトロールエステルのようなそれらの化学的調整された変異物質が硬化剤として使用されることを特徴とする請求項１乃至４のいずれかに記載の方法。
【請求項７】
エンジンの処理から生ずる廃油又は作業場及びガソリンステーションからの産業油のようなフラックス・オイルが可塑剤として使用されることを特徴とする請求項１乃至４のいずれかに記載の方法。
【請求項８】
ＦＴパラフィン（ＳＡＳＯＢＩＴ（商標））が硬化剤として使用されることを特徴とする請求項１乃至４のいずれかに記載の方法。
【請求項９】
アスファルトの混合温度及び舗設温度が、６０゜Ｃよりも高いことを特徴とする請求項１乃至８のいずれかに記載の方法。
【請求項１０】
老化した結合剤／瀝青に確認された結合剤／瀝青含有分４．８Ｍ％＝４８ｋｇを含む粒状リサイクル・アスファルト１０００ｋｇにつき、
ａ）例えばフラックス・オイル等の約４．８ｋｇが可塑剤として添加され、
ｂ）例えばＦＴパラフィン等の約１．６ｋｇが硬化剤として（フラックス・オイルのような可塑剤に結合剤／瀝青の規定の３％加えたものに従い）添加されることを特徴とする請求項１乃至９のいずれかに記載の方法。
【請求項１１】
生成されたアスファルト骨材は、
ａ）１２０゜Ｃへの加熱だけで、可塑剤のみを使用したリサイクル・アスファルトの従来の標準的な骨材に関する安定値１２．２ＫＮよりも顕著に高い、又は、鉱石材料が抽出され且つ新しい瀝青が混合されるリサイクル・アスファルトの骨材に関する安定値１０．９ＫＮよりも顕著に高い、１３．３ＫＮの値に達する、図２のグラフに示すマーシャル安定度とフロー値を有し、
ｂ）１３５゜Ｃへの加熱により、対応する標準値２．４０９ｇ／ｃｍ３と同等の２．４ｇ／ｃｍ３に達する、図３に示すグラフに従う容積密度を有し、
ｃ）１３５゜Ｃへの加熱により、従来の標準値と同等の２．９容積％の値に達する、図４に示すグラフに従う空洞減少を有することを特徴とする請求項１乃至１０のいずれかに記載の方法。
【請求項１２】
可塑剤が、加熱の前に、処理される粒状アスファルトに添加されることを特徴とする請求項１乃至１１のいずれかに記載の方法。
【請求項１３】
硬化剤が、加熱の前に、処理される古い粒状アスファルトに添加されることを特徴とする請求項１乃至１２のいずれかに記載の方法。
【請求項１４】
硬化剤が、硬化剤を吸収した繊維充填材の形態で粒状アスファルトに添加されることを特徴とする請求項１乃至１３のいずれかに記載の方法。
【請求項１５】
硬化剤が、繊維充填材と硬化剤を含有した圧縮されたペレットの形態で添加されることを特徴とする請求項１乃至１４のいずれかに記載の方法。
【請求項１６】
ａ）リサイクル・アスファルトを得るための切断装置（１）のような装置、
ｂ）リサイクル・アスファルトから必要な粒径のものをふるい分けるためのスクリーン装置（２）、
ｃ）リサイクル・アスファルトを加熱するためのドラム装置（５）、
ｄ）アスファルト骨材を混合するための混合装置（１１）、及び
ｅ）アスファルト骨材を積み込むための積み込み装置を有するアスファルト骨材製造のためのプラント構成を使用することを特徴とする請求項１乃至１５のいずれかに記載の方法。
【請求項１７】
スクリーン装置（２）と連係する破砕プラント（３）を使用することを特徴とする請求項１乃至１６のいずれかに記載の方法。
【請求項１８】
分析研究室（４）のような装置を使用することを特徴とする請求項１乃至１７のいずれかに記載の方法。
【請求項１９】
可塑剤及び／又は硬化剤の重量配分のための装置（９，１０）を使用することを特徴とする請求項１乃至１８のいずれかに記載の方法。
【請求項２０】
ａ）再使用のためリサイクル・アスファルトを粒状材料として採集し及び／又は処理する過程、
ｂ）加熱、重量配分、可塑剤−硬化剤の系の添加、及び／又は、生成されるアスファルト骨材の配合成分に関する技術的理論的パラメータの決定のために処理された粒状材料を分析する過程、並びに／又は
ｃ）必要ならば、生成されたアスファルト骨材の得られた処理中の値を制御する過程を含む一連の作業を特徴とする請求項１乃至１９のいずれかに記載の方法。
【請求項２１】
前記過程ａ），ｂ）及び／又はｃ）に従い、前記技術的パラメータの記録、検査、及び、必要ならば、補正を行う機能を有するコンピュータ支援プログラムを使用することを特徴とする請求項１乃至２０のいずれかに記載の方法。
【発明の詳細な説明】
【技術分野】
【０００１】
この発明は、リサイクル・アスファルト（Ausbauasphalt）を再利用する方法、及び、少なくとも添加されるリサイクル・アスファルト含有分を使用した常温又は高温アスファルト骨材のような新しいアスファルト骨材の生産に関する。
【背景技術】
【０００２】
この発明の意義の範囲内において、リサイクル・アスファルトとは、瀝青舗装のブロック状切断又は破砕によって得られる生成物であって、少なくとも瀝青と岩石の再利用可能な成分を含有し且つ再利用の際には、例えば、粒状材料として処理される全ての生成物を言うものと理解される。リサイクル・アスファルトを粒状材料に処理するそのような方法は、例えば、特許文献１と特許文献２に開示されている。
【０００３】
この発明で、アスファルトの意味は、常温及び高温アスファルト骨材を含んでおり、瀝青及び鉱石材料の含有分、並びに、必要ならば、所望により使用される、例えば、アスファルト高速道又はその他のアスファルト舗装でのアスファルト骨材の適用でのような充填材を含有する全ての骨材である。
【０００４】
リサイクル・アスファルトは、現有資源活用の観点から、その重要性が世界的規模で増大している。原理的には、ほとんど全てのリサイクル・アスファルトの再利用が可能であり、特に、新しいアスファルト骨材の製造のためには再利用が可能である。既に国家的に承認された再利用の要請は、建設材料アスファルトの事例において現在実施されているが、改良されるべき必要がある。
【０００５】
ドイツ国の年間アスファルト生産量は、概ね６千万トンであり、概ね１千５百万トンのリサイクル・アスファルトがドイツ国で現在再利用されている。しかし、リサイクル・アスファルトの再利用は、より一層高いレベルが可能である。
【０００６】
また、新骨材に添加されるリサイクル・アスファルトの量については、関連する技術規則及び仕様書の中に、既に、リサイクル・アスファルトの状態及び同質性に依拠した明確な規定が存在する。
【０００７】
それには、添加に第１の限界が設定されている。それに規定されている限界は、リサイクル・アスファルトの状態と粒状アスファルト（すなわち、混合プラント内への供給が終了した処理済み材料）が加熱されたときの技術的可能性に依拠している。瀝青のような、アスファルトに含有された結合剤は、また、長期間の交通運行下敷設で酸化しそしてもろく成る（老化として知られる）ので、新骨材内に適当な新しい瀝青を添加することによってこの老化に対処する措置がとられている。しかし、一段階柔らかい瀝青の添加物を形成する限界が、新しい瀝青の添加に関する技術的規則内に示されている。
【０００８】
さらに、（例えば、平行ドラム内で）粒状アスファルトを加熱するときの限界が設定されている。リサイクル・アスファルトは、通常、大気環境状況を考慮して１３０゜Ｃ−１４０゜Ｃへと加熱される。さらに、汚染物質除去は高価となるので、混合プラントの煙突の排気の清浄さの程度が問題となっている。
【０００９】
概ね５０重量％のリサイクル・アスファルトが新骨材中に添加された場合には、新鉱石材料は、２００゜Ｃよりも高く十分に加熱される必要がある。この方法でのみ、概ね１６０−１８０゜Ｃの所要骨材温度の達成が可能である。リサイクル・アスファルトを添加しない場合、現技術水準では、鉱石材料を加熱するため、最低でも１８０゜Ｃの温度が必要である。
【００１０】
現在、３つの困難な課題が、リサイクル・アスファルトのより一層高い再使用率を妨げている。
１．リサイクル・アスファルト内瀝青の酸化（老化）の程度。
２．組成（現在、調合する毎でのリサイクル・アスファルトの使用は不可能である）。
３．粒状アスファルト加熱のために新しい加熱技術が開発される必要がある。
【００１１】
検証された特許文献によれば、関連する技術部門は、リサイクル・アスファルトの再使用に関連するいくつかの事項及びリサイクル・アスファルトの再使用に関連する部分的問題の解決にのみ今までのところ向けられている。それらは、一方では、環境的又はプラント及びプロセスに特異な問題、又は組成物の含有比率のいずれかを課題としており、付加的には、研究的見地のみにおいてではあるが、アスファルトの再使用を可能とするように、リサイクル・アスファルトを、個別の成分品質において、改良する処置を課題としている。
【００１２】
これらの事項は、検証された特許文献に適合する以下の開発年表によって説明される。
【００１３】
すなわち、特許文献３には、加熱リサイクル・アスファルトのような瀝青骨材を処理する装置が提示されているが、リサイクル・アスファルトに関する問題は、未だ、詳細には検討されてはいない。
【００１４】
特許文献４では、多段階処理方法であって、第１の処理段階において粒状材料と岩石が混合装置内に供給される、粒状化されたリサイクル・アスファルトを使用してのアスファルトを製造する方法が提示される。この方法では、瞬間的気化による爆発なしに、リサイクル・アスファルトの大部分の使用が確保される。
【００１５】
特許文献５には、リサイクル・アスファルトを使用したアスファルト製造方法であって、炭化水素含有分に関して熱処理からの排気ガスを最小に抑えるための方法が開示される。このリサイクル・アスファルトは、あらかじめ、粗留分と細留分とに分級される。粗留分のみが、最初に、加熱処理され、細留分は、加熱処理の終了時点において、高温の瀝青とともに添加される。
【００１６】
特許文献６は、新しいアスファルトの製造におけるリサイクル・アスファルトの経済的な加熱のため、別のドラム内のリサイクル・アスファルトを煙道ガスによって加熱する別の方法を開示する。
【００１７】
さらに、特許文献７は、リサイクル骨材（リサイクル・アスファルト）としての粒状材料分を伴う瀝青骨材の低放射処理方法を開示している。これでは、前記含有成分は、最初、他の物質ともども混合装置内で混合される。比較的大きな熱保存容量を有する含有成分は、余熱を他の含有成分に伝えることによって温度平衡化のために使用される。
【００１８】
特許文献８は、ピッチを含有するリサイクル・アスファルトの環境リサイクルのため、瀝青エマルジョンへ、天然若しくは合成ゴム又は合成樹脂と陽イオン乳化剤との分散剤を添加することを説明している。
【００１９】
特許文献９は、処理されるアスファルト及び当該特許文献で古いアスファルト（リサイクル・アスファルト）と言及されるアスファルトの供給に関連して、経済的で環境に調和し且つエネルギーを節約する処理に適合するアスファルト混合プラントの建設開発の方向性を論述している。粒状アスファルトの加熱と乾燥のために、異なる設備と機能を備えた部分に分割され且つ対向流内にて間接的に加熱される乾燥ドラムが提供され、これにより、必要エネルギーと排気ガスとは低減され、且つ瀝青を含有する粒状アスファルトのひび割れは防止されるとされている。
【００２０】
特許文献１０は、他の事項と伴に、古いアスファルト（リサイクル・アスファルト）は、混合プラントへと導入され、この混合プラント内で、新しいアスファルトが周知の慣用的な方法によって製造されると記述する。その目的のため、フィッシャー・トロプッシュ合成によって生成されたパラフィン（ＦＴパラフィン）が、所定の含有成分内に添加される。この添加されるＦＴパラフィン（ＳＡＳＯＢＩＴ（商標））は、機能上、道路面として敷設されるアスファルトの耐性を向上することを企図している。
【００２１】
特許文献１１には、他の事項ともども、重量によって所定の含有量に決められた窒素、酸素、硫黄、水素、及び炭素のような各種の他の化学成分と協働する又は混合する温浸スラッジから生成される油の添加によるリサイクル・アスファルトの再生の意味での若返りが論述されている。
【００２２】
さらに、特許文献１２では、リサイクル・アスファルトの再生は、所定の添加物への頁岩油の使用によって達成されるとされている。しかしながら、頁岩油は、芳香物なので環境的に有害であり、したがって、この方法も、また不都合である。
【００２３】
特許文献１３、特許文献１４、特許文献１５も、特許文献１６と同様に、慣用のアスファルト混合物に油又は他の添加剤を添加することによって、例えば、粘度及び抵抗力のような所定の特性を低温度において変更することに関係する。リサイクル・アスファルトの再利用実施に伴う特異なそして未だ解決されていない問題は、それに関連して論述されておらず、創作的な解決策も提供されていない。
【００２４】
さらに、特許文献１７では、アスファルトとフラックス・オイルが、低温プロセスにおいて使用され、その過程で、フラックス・オイルは、古い結合剤からの骨材包晶に低温相で浸透し且つ膨張し、圧縮の際の結合を確実にする。
【００２５】
一方、特許文献１８は、非常に硬い結合剤を伴う混合物内のリサイクル・アスファルトの限られた含有分の二重包晶に関する。
【００２６】
現技術水準から異なる開発方向の研究分野が、特許文献１９に包含されており、この特許文献１９では、また、リサイクル・アスファルトと伴に結合剤を含む補修材料が提示されている。
【先行技術文献】
【特許文献】
【００２７】
【特許文献１】米国特許第５６２６６５９号明細書
【特許文献２】ドイツ国特許第４４０７８２２号明細書
【特許文献３】ドイツ国特許第Ｇ８９０７８９２．６号明細書
【特許文献４】ドイツ国特許第３８３１８７０号明細書
【特許文献５】ドイツ国特許第４１４０９６４号明細書
【特許文献６】ドイツ国特許第４３２０６６４号明細書
【特許文献７】ヨーロッパ特許第０２１６３１６号明細書
【特許文献８】ヨーロッパ特許第０４０９０９７号明細書
【特許文献９】ドイツ国特許第１９５３０１６４号明細書
【特許文献１０】ヨーロッパ特許第１２５４９２５号明細書
【特許文献１１】ドイツ国特許第０５５８１７４号明細書
【特許文献１２】米国特許第５７５５８６５号明細書
【特許文献１３】米国特許第５９０５７６０号明細書
【特許文献１４】米国特許第５９６１７０９号明細書
【特許文献１５】米国特許第５９１１８１５号明細書
【特許文献１６】オーストラリア国特許第３８２８７９７号明細書
【特許文献１７】米国特許第６１１７２２７号明細書
【特許文献１８】米国特許第６１５９２７９号明細書
【特許文献１９】米国特許公開第２００４／０１４６３５１号公報
【発明の概要】
【発明が解決しようとする課題】
【００２８】
分析された現技術水準の全体的検討は、リサイクル・アスファルトの再使用及び高温アスファルト骨材の製造に関連する、
１．リサイクル・アスファルト内瀝青の酸化（老化）の程度、
２．組成（調合する毎にリサイクル・アスファルトを使用することは不可能である）及び
３．１４０゜Ｃに制限される粒状アスファルトの加熱の程度、
のような、すでに論述した問題の複合組合せ及び新たに要約された組合せは、内部的な従来知られていない関連分野において未だ解決されていないことを示す。
【００２９】
リサイクル・アスファルトの再使用と高温アスファルト骨材の製造におけるその方法におけるこの発明の新規な目的は、
【００３０】
新しい再生剤の添加によってリサイクル・アスファルト内瀝青の老化を補償することと、
【００３１】
被覆過程、結合過程及び／又は担持過程において、アスファルト骨材の全ての新しい調合法内でほとんど全てのリサイクル・アスファルトが使用可能であることを保証する状況を作り出すことと、
【００３２】
追加的な技術的出損なしに粒状アスファルトの制限された加熱度を維持することである。
【００３３】
そして、その工程は、従来からのプラントで環境に調和した様式で実施しなければならず、高温アスファルト骨材の再使用率は上昇し、鉱石材料及び結合剤／瀝青のような従来からの再使用材料は節約されることとなる。
【００３４】
既述したように、アスファルトの道路舗装又は他の舗装は、その材質がその組成と舗設に関して内部的且つ外部的に監視される高品質建設材料で実施される。したがって、解体される道路は、有価値資源の意味をもち、この再使用が原材料の節約を常に助ける。これにより、変換可能な再使用リサイクル・アスファルト含有分が多くなれば多くなるほど、それだけ多くの原材料節約が可能となるという経済的及び環境保護的な目的が達成される。
【００３５】
再使用可能なリサイクル・アスファルト含有分の評価においては、他の事項ともども、老化によって生起する瀝青の硬化程度を慎重に検討する必要がある。
【課題を解決するための手段】
【００３６】
この発明に従い設定された目的は、請求項１乃至２１の特徴構成によって達成される。
【００３７】
この発明は、まず第１に、任意の所望の硬度を達成すべく、リサイクル・アスファルト内瀝青の老化によって増大した硬度を、軟化用薬剤（可塑剤）によって調整する処置に関する。
【００３８】
適当な可塑剤は、例えば、作業場とガソリン・ステーションからの産業油又はエンジン処理により出る廃油からも採集されるフラックス・オイルを含む。これらの油は、原油から採集され、これにより、石油留分の残油としての瀝青の問題なしに再混合することが可能である。
【００３９】
他の場合ではアスファルト構造内では使用されないが、植物油又はフリット油（Frittenole）も、軟質瀝青又は流動質瀝青が使用可能であるように、使用可能である。
【００４０】
この発明に本質的なのは、請求項１に従い、上述した軟化用薬剤（可塑剤）と下記に説明の硬化用薬剤（硬化剤）の系の組合わせ使用を実現することである。この可塑剤−硬化剤の組合せ系は、リサイクル・アスファルトを含有する適当な混合物、主として、常温相である混合物に添加される。
【００４１】
環境調和条件下で所要舗設温度を実現すべく、例えば、可塑剤としてのフラックス・オイルと組み合わされたリサイクル・アスファルト（粒状材料又はミル加工された生成物）に、ＦＴパラフィン（ＳＡＳＯＢＩＴ（商標））が、例えば、常温相内の硬化剤としてそのように添加される。
【００４２】
リサイクル・アスファルトを使用した場合、そうでなければ、必要とされる舗装温度は、その初期から、少なくとも３０゜Ｃだけ、すなわち、１７０゜Ｃから、リサイクル・アスファルトの加熱中に維持されるべき又は限定されるべき１４０゜Ｃへと驚異的に下げられる。最初から、混合物の生成に高温が必要なのではない。このような使用は、アスファルト内瀝青の老化を通しても形成される瀝青内のアスファルテン及び化学生成物が、ＦＴパラフィン（ＳＡＳＯＢＩＴ（商標））と十二分に反応するとの結果を生ずる。
【００４３】
この明細書で可塑剤−硬化剤の系に関し特定される物質は、請求項７及び８に従い、例として提示される。
【００４４】
原理的には、請求項４に従い、室温では液状の高沸点性（hochsiedende）の物質又は物質調合物であって、瀝青と混合可能で、１２０゜Ｃより高い引火点（ＣＯＣ）を有する物質又は物質調合物が可塑剤を構成することができ、アスファルトの有用温度範囲内では非流動性で、非脆性で高剛性（zah-elastisches bis springhartes）の材料が、硬化剤として利用可能である。
【００４５】
可塑剤の更に別の材料態様としては、潤滑基油のような高沸点性石油留分、潤滑油製造の副産物、廃油処理にて生成される液状生成物、油脂のような天然生成物又は脂肪酸メチルエステルのような植物又は動物由来の化学的に調整された油脂又はそれらの物質の混合物をも使用することができる。
【００４６】
硬化剤の材料態様としては、合成されたパラフィンワックス又は石油から分離されたワックス、石炭から採集された化石ワックス、植物又は動物由来の最近のワックス、高溶解性（hochschmelzende）の脂肪及びそれらから化学的調整によって製造されワックス類似の特性を備えた、例えばエステル及びアミドのような生成物、ワックス類似の特性を備えた合成エステル及びアミド、ポリオレフィン特にポリエチレンのような低い平均モル質量（Molmasse）の熱可塑性ポリマー、エチレンビニルアセテート共重合体及びエチレンプロピレン共重合体のようなポリエチレン共重合体、フェノールホルムアルデヒド樹脂、脂肪族、芳香族、及びスチロール−インデン樹脂のような混合炭化水素樹脂、コロポニューム樹脂（Kollophoniumharze）のような最近の樹脂、並びに、グリセロール及びペンタエリトロールエステル（Pentaerythrolester）のようなそれらの化学的に調整された変異物質を、硬化剤として使用することができる。
【００４７】
したがって、組合せ効果の意味で機能的に組合された多重効果が達成され、例えば、油成分によって可塑剤が得られ、ＦＴパラフィン（ＳＡＳＯＢＩＴ（商標））によって硬化剤が得られる。そして、これが、組合せとして協働する可塑剤と硬化剤の成分の適当な調合によって所望のアスファルト特性の調整が可能となるための条件を作り出す。驚いたことに、新しい鉱石材料及び／又は新しい結合剤／瀝青なしにリサイクル・アスファルトを使用する請求項３による場合にも、このことが可能である。他の添加物のような明らかに必要な添加物は、この例では排除される。
【００４８】
リサイクル・アスファルトの再利用によってそのように製造されるアスファルト骨材のようなアスファルトは、前記成分の組合せ効果により、概ね、より良好に圧縮することができ、且つ、交通負荷に対する非常に強い耐性を発揮する。
【００４９】
本来的に異なる作用を備えながらその作用において相互に助け合う成分から成り、骨材内において、複合様式で、所定の目的を達成する均一な効果を生成するように結合した可塑剤と硬化剤の最近の組合せ系は、従来技術の方法との比較において、少なくとも、リサイクル・アスファルトの最大量までの比較的高いリサイクル・アスファルト含有分の使用を可能とする。新しいアスファルト骨材の製造は、アスファルト道路又は他のアスファルト舗装のような適用アスファルト層において、比較的低い加熱程度で且つ改良された技術特性で実施されることができる。
【００５０】
各種の実験系列において、第１の成分である可塑剤が、老化を低減するという意味においてリサイクル・アスファルト内に含有される瀝青を新鮮な状態に戻す手段として機能し、且つ気化及び化学的老化によって失われたマルテンを元に戻すことが発見された。老化によって損なわれた瀝青の低温挙動は、これらの成分によって改善され、老化によって生じた脆化は低減される。
【００５１】
前記第１の成分は、上記に開示したように、室温で液体状の物質又は物質調合物より成り、高沸点性で瀝青との混和が可能であり、１２０゜Ｃより高い引火点（ＣＯＣ）を有する。フラックス・オイルとして既に知られた高沸点性の石油留分、例えば、潤滑基油、潤滑油製造の副産物、廃油処理において生成される液状生成物、しかし、また、油脂のような天然生成物、又は植物又は動物由来の化学的に調整された油脂、例えば、脂肪酸メチルエステルを使用することができる。そのような物質の混合物も、また使用可能である。
【００５２】
組合された系の第２の成分である硬化剤は、第１に、アスファルト混合物の粘度を下げることによってアスファルト混合プラントでのリサイクル・アスファルト処理を改善し、第２に、生成されるアスファルト層の剛性及び変形安定性を向上する手段である。既述したように、この第２の成分は、したがって、非脆性で高剛性（zah-elastisches bis springhartes）の物質であり、アスファルトの有用温度範囲では非流動性である。
【００５３】
アスファルトの製造及び処理の温度範囲において、この成分は液体状であり、瀝青との混和は容易であり、同温度の典型的な瀝青結合剤の粘度よりも低いか又は多くても同じ高さの粘度を有する。既述したように、合成的に製造したパラフィンワックス又は石油から分離したパラフィンワックス、石炭から採集した化石ワックス、植物又は動物由来の最近のワックス、高溶解性脂肪及びそれらから化学的調整により製造されるワックス類似の特性の生成物、例えばエステル及びアミド、ワックス類似の特性を備えた合成的に製造されたエステル及びアミド、ポリオレフィン特にポリエチレンのような低い平均モル質量（Molmasse）を備えた熱可塑性ポリマー、エチレンビニルアセテート共重合体及びエチレンプロピレン共重合体のようなポリエチレン共重合体、フェノールホルムアルデヒド樹脂、脂肪族、芳香族及びスチロール−インデン樹脂のような混合炭化水素樹脂、コロポニューム樹脂のような最近の樹脂並びにグリセロール及びペンタエリトロールエステルのようなそれらの化学的に調整された変異物質をＦＴパラフィン（ＳＡＳＯＢＩＴ（商標））とは別に第２の成分として使用することができる。
【００５４】
比較的柔らかい種類の瀝青に加えるに、一般的に環球法（Ｒ＋Ｋ）軟化点によって且つまた針入度（penetration）によって決定される硬さの程度に依拠して、流動状瀝青も使用される。
【００５５】
一般的に２００゜Ｃよりも高い引火点を有し、且つ、しばしば含まれる合成成分の含有分がわずかではないエンジン部分から採集する廃油が特に適している、との知識は、十分に利用されている。そのような合成油は、フッシャー−トロピシュ合成においても採集される。必要な新鮮な結合剤のＲ＋Ｋ軟化点を得るために、利用されるリサイクル・アスファルト内の結合剤全てに十分な油が添加される。それには下記の関係が適用される。
１重量部（ＧＴ）のフラックス・オイルが、全結合剤含有分に関して、生成される結合剤のＲ＋Ｋ軟化点を１゜Ｃ、低下させる。
例として下記のとおり計算された。
Ｒ＋Ｋが６２゜Ｃである４．８Ｍ％の結合剤分を含む１００Ｍ％のリサイクル・アスファルトが、Ｒ＋Ｋを５２゜Ｃに調整され、その結果は、
６２゜Ｃ
−５２゜Ｃ
１０゜Ｃであり、１０゜Ｃの低下したポテンシャル：＝１０グラムのフラックス・オイルであり、
瀝青４．８Ｍ％のフラックス・オイルの１０グラム＝０．４８％のフラックス・オイルとなる。
例えば、４．８Ｍ％の結合剤含有分を含む１，０００ｋｇのリサイクル・アスファルト内には、４８ｋｇの老化した瀝青が含有される。４８ｋｇの１０ＧＴは、４．８ｋｇのフラックス・オイルに相当する。それ以上の添加物なしに、１，００４．８ｋｇの再活性可能な骨材が得られた。
【００５６】
解体されたフライス等級又は粒状アスファルトの加熱のための装置としては、平行ドラムが適することが、これまでに証明された。これらのドラムによってリサイクル・アスファルトは、じんわりと加熱され、放射を制限して概ね１３５゜Ｃまで加熱する。新骨材に、高温に加熱された新鮮な鉱石材料であって制限された新鮮な鉱石材料が混合されることから、添加される量は、一般的に、８０Ｍ％に限定され、１６５゜Ｃより高い舗設温度の達成が可能である。これらの温度においてのみ、建設材料の適正な敷設と圧縮が可能である。
【００５７】
このような高温は、例えばフラックス・オイルである可塑剤に組み合わせて、フィッシャー−トロプシュ・ワックス、又は、ＳＡＳＯＢＩＴ（商標）のような類似材料が硬化剤として添加されるこの出願の発明に従えば、全く必要としない。舗設温度は、３０゜Ｃよりも大きい温度差分だけ低下させることができる。
【００５８】
この出願の発明に従う利用は、一方では、生成されるアスファルト内の流動状瀝青が、舗設の際、改良された圧縮挙動を示すのに有効である。他方では、この出願の発明に従い、可塑剤と硬化剤の系として両方の物質（フラックス・オイルとＳＡＳＯＢＩＴ）が相互にそれぞれの効果を補完することができる組合せ効果を達成する。アスファルトのいずれの所望の硬度も、ほとんどが、この「可塑剤と硬化剤」の系によって確実に設定することができる。ここで、また、一方で可塑剤の効果を維持し且つ他方で硬化剤の効果を支持するためには全結合剤の３％の材料添加が、一般的に、必要である。
【発明の効果】
【００５９】
この出願の発明の利点は、したがって、
資源リサイクル・アスファルトが完全に使用可能となること、
地域的な調合法の再生が可能であり且つ一般的に再使用することができること、
ばら材料の移動が低減されること、
国家経済に対しリサイクル・アスファルトのほとんど１００％再利用を伴う相当な節約を可能とすること、及び
混合装置のよりシンプルな設計を可能とすること、に示される。
【００６０】
したがって、この出願の発明は、初めに説明した問題及び設定された技術的目的を極めて容易に解決する。
【図面の簡単な説明】
【００６１】
【図１】リサイクル・アスファルトの採集と粒状材料の生成から、分析研究室での粒状材料の検査と粒状材料の加熱と粒状材料の重量配分を経て、可塑剤と硬化剤の組合せ系の添加が続き、新しいアスファルト骨材の混合とその積み込みに至り、最終は建設現場の舗設であるプラント構成の流れ図を示す。
【図２】この発明による可塑剤と硬化剤の系を使用したマーシャル安定度とフロー値の変化の試験されたグラフ図表を示す。
【図３】この発明による可塑剤と硬化剤の系を使用した容積密度の変化の試験されたグラフ図表を示す。
【図４】この発明による可塑剤と硬化剤の系を使用した空洞の変化の試験されたグラフ図表を示す。
【発明を実施するための形態】
【００６２】
以下、添付図面を参照してこの出願の発明の実施例について説明する。
【００６３】
図１では、プラント構造が流れ図にて描かれており、これは、
【００６４】
符号１の付されたアスファルト道路解体現場での切断によるリサイクル・アスファルトの採集と、
【００６５】
切断されたリサイクル・アスファルトを供給して所定粒径の粒状材料をふるい分けるためのスクリーン装置２と、
【００６６】
スクリーン装置２と連係して、大き過ぎるリサイクル・アスファルト又は所定粒径より大径の粒状材料を使用可能な寸法へと縮小して、スクリーン装置へ供給するための破砕装置３と、
【００６７】
全結合剤分（瀝青）及び粒状材料の硬度、可塑剤−硬化剤の系の添加剤に関する設定値、及び／又は、技術的な理論値／実際値の決定／制御、のような属性を検査するための分析研究室４であって、必要ならば、記録、検査の機能を提供するコンピュータ支援プログラムを使用し、また、必要ならば、採集され／又は処理されたリサイクル・アスファルトからの技術的パラメータを補正して、個々の技術的パラメータを設定し及び／又は得られた実際値を検査するための処理粒状物質の分析を行う分析研究室４と、
【００６８】
符号６の付された後続の加熱された粒状材料の重量配分を伴う処理される粒状材料を加熱するための、例えば、いわゆる平行ドラムとして構成されたドラム装置５と、
【００６９】
舗設用アスファルト骨材を生成するための混合プラント１１であって、この中で、前記加熱され重量配分された粒状材料と、符号９，１０の付された重量配分後の可塑剤−硬化剤の系７、８とが予め定められた技術値に従って混合される混合プラント１１と、
【００７０】
アスファルト骨材を積み込み且つこれを建設現場で舗設するためのサイロのような付随的な積み込み装置１２とから構成されている。
【００７１】
この発明の技術的実施の設計及び展開において、請求項２０に従うプロセス過程を考慮した技術的プロセスは、図１の流れ図の項目１乃至１３に従い相互に適合する一連の作業で、実施される。さらに、既存道路設定予定線又は地域状況を維持しながら、上述の一連の作業に適合して、アスファルト道路又は解体アスファルト道路を、新たに供給したアスファルト骨材に置き換える、とのコンセプトも、単に、新アスファルト骨材を製造するに必要な技術プロセスによって、時間をずらして実現することができる。
【００７２】
この発明の中心的なコンセプトである、リサイクル・アスファルトとの対応混合物に添加される可塑剤と硬化剤の系の組合せ使用は、慣用の個別装置より成るプラント構造によって、新規な装置なしに最適に実施可能である。
【００７３】
原理として、図１は、請求項２に従う常温相内の可塑剤と硬化剤の系の添加を示す。請求項１２、１３、１４及び１５の意味で、前記の系を、加熱の前に（例えば、分析研究室４内での粒状材料の分析の後に）、生成されるべき混合物に添加することが可能である。
【００７４】
リサイクル・アスファルトの対応する状態の下、その成分の詳細な分析の後に、請求項３に従い、新しいアスファルト混合物の生成が、新しい鉱石材料なしに可能である。
【００７５】
この発明の説明にて既述したように、可塑剤と硬化剤の系は、請求項４に従う構成によって全体的に特徴付けられ、可塑剤は、請求項５の構成に従って詳細に限定され、硬化剤は、請求項６の構成に従って詳細に限定される。
【００７６】
具体的には、そして好ましくは、請求項７に従うフラックス・オイルが可塑剤として使用され、請求項８に従うＳＡＳＯＢＩＴ（商標）が硬化剤として使用される。
【００７７】
以下の例は、この発明の研究の枠内において、商業的及び／又は工業的な使用のためのこの発明の適用を示している。
【００７８】
新アスファルト骨材製造のため処理されるリサイクル・アスファルト粒状材料は、１００Ｍ％のリサイクル・アスファルトとして設定される。これは、４．８Ｍ％の分析された結合剤／瀝青含有分により評価された。結合剤／瀝青含有分であるこの塊は、６２゜ＣのＲ＋Ｋによる軟化点を有し、これは５２゜Ｃに設定される必要がある。これにより、いわゆる降下ポテンシャルとしてフラックス・オイルの１０ＧＴに相当する１０゜Ｃの差が生ずる。
【００７９】
４．８Ｍ％結合剤／瀝青の１０ＧＴフラックス・オイルは、０．４８％フラックス・オイルの必要を生ずる。
【００８０】
全結合剤／瀝青含有分に対する１ＧＴのフラックス・オイルが、生成する結合剤／瀝青のＲ＋Ｋによる軟化点を、１゜Ｃ下げる関係が認められる。
【００８１】
再使用のために処理したリサイクル・アスファルト１，０００ｋｇ内には、４８ｋｇの（老化した）結合剤／瀝青が、４．８Ｍ％の結合剤／瀝青含有分として存在し、４８ｋｇに対する１０ＧＴの計算により、１，０００ｋｇリサイクル・アスファルトの塊につき４．８ｋｇのフラックス・オイルが必要であることが明らかとなった。
【００８２】
従って、１，００４．８ｋｇの骨材が得られ、この骨材は、この例では、リサイクル・アスファルトの完全な再使用に対応する。リサイクル・アスファルトの適当な質及び量に関する分析の後に再活性化された骨材に対する新しい鉱石材料の添加が必要ないとの条件では、これらの新しい鉱石材料を節約して、新しいアスファルト骨材の塊に可塑剤を添加してリサイクル・アスファルトの塊を全部活用することができる。
【００８３】
この発明による可塑剤−硬化剤の系の軟化点降下の効果を有するこの可塑剤の部分は、ここで、硬化剤の部分と組み合わされ、硬化剤としてのＳＡＳＯＢＩＴ（商標）のようなこの場合のＦＴパラフィンとともに、全硬化剤／瀝青の３％、すなわち、この場合、１．４４ｋｇの硬化剤／瀝青が、粒状材料に添加される。
【００８４】
図２乃至４には、この発明に従う可塑剤−硬化剤の系を使用して得られた発生結果が、
改善されたマーシャル安定度とフロー値、
標準値に対応する容積密度、及び
低減された空洞であって、同様に標準値に適合した空洞、
に関して、符合する範囲と値で、図表として示される。
【００８５】
図２は、この発明に従う可塑剤−硬化剤の系により粒状化されたリサイクル・アスファルトから生成される新しいアスファルト骨材のマーシャル安定度及びフロー値の展開線を示す。
【００８６】
ドイツ工業規格１９９６部分１１に従いマーシャル試験体（ＭＰＫ）が検知対象としての役割を果たす。現技術水準の基準混合物が用いられる。
１． ６８．４゜Ｃから５１．６゜Ｃへ変動された（abgefluxt）硬化剤／瀝青含有分のＲ＋Ｋによる確定された軟化点によって１００％粒状リサイクル・アスファルトが処理された。安定値は、１３５゜Ｃにおいて１２．２ＫＮ（記号★で示す）である。
２． リサイクル・アスファルトから抽出された鉱石材料（岩石）、すなわち結合剤／瀝青含有分は、洗浄され、品質５０／７０の新鮮な瀝青によって処理され、その際、Ｒ＋Ｋによる軟化点は５０．６゜Ｃである。ここで、１３５゜Ｃにおいて、安定値が１０．９ＫＭ（記号◎で示す）に達する。
【００８７】
他方において、この発明に従い製造された骨材の分析により、１２０゜Ｃの加熱だけで１３．３ＫＮの十二分に高い安定値を示した。
【００８８】
この図表のみにより、追加的な加熱技術を必要としない、加熱のために最適なエネルギー需要の利点が示される。さらに、道路面又はその他の舗装として適用される骨材の実用価値は、従来の舗設よりも高いものとなる。
【００８９】
この発明は、また、図３に従い、１３５゜Ｃに加熱された際の２．４の測定された容積密度が、２．４０９の標準値（記号★で示す）に実際に等しいことを実証しており、後者の値は、ドイツ工業規格１９９６部分１１に従う目的密度として、また、基準として用いられる。
【００９０】
最後に、この発明に従い測定された図４に従う空洞の減少は、ドイツ工業規格１９９６部分１１に従う値である１３５゜Ｃでの２．９容積％の値（記号★により示す）に符合することも注目されるべきである。
【００９１】
したがって、この発明は商業的、工業的及び経済的に使用可能であるにとどまらず、少なくとも部分的には、資源リサイクル・アスファルトを完全利用する新たに製造されたアスファルト骨材の顕著に有用な特性をも提供することができることが、概ね、実証された。
【００９２】
ここで重要なのは、リサイクル・アスファルトの符合する状況及びその質的・量的分析の下、混合温度が、舗設温度と同様に６０゜Ｃから達成可能であることである。
【産業上の利用可能性】
【００９３】
この発明は、使用されるべき新しい加熱技術又は必要される装置の拡張なしに、リサイクル・アスファルトの再使用と高温アスファルトの製造により、慣用的なプロセスの流れと一体化することができる。
【符号の説明】
【００９４】
１      アスファルト道路の解体現場での切断によるリサイクル・アスファルトの採集
２      リサイクル生成物用スクリーン装置
３      粒状材料の生成のための破砕プラント
４      分析研究室での粒状材料の試験
５      ドラム装置での粒状材料の加熱
６      加熱された粒状材料の重量配分
７      硬化剤の添加
８      可塑剤の添加
９      可塑剤を重量配分する装置
１０    硬化剤を重量配分する装置
１１    アスファルト骨材用混合プラント
１２    アスファルト骨材を積み込むためのサイロのような積み込み装置
１３    アスファルト道路へのアスファルト骨材の舗設
ＧＴ    重量部
Ｍ％    重量％
Ｒ＋Ｋ  環球法軟化点
ＭＰＫ  マーシャル試験体
★ 従来技術の参照値のための指標（図２，３，４）
◎      従来技術の参照値のための指標（図２）
【図１】
2010501029.tif 000003
【図２】
2010501029.tif 000004
【図３】
2010501029.tif 000005
【図４】
2010501029.tif 000006
【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
リサイクル・アスファルト内の瀝青の老化を低減する物質を添加し且つ粒状アスファルトの加熱の度合を制限することによってリサイクル・アスファルトを再使用し且つアスファルト骨材を生産する方法であって、
常温アスファルト骨材又は高温アスファルト骨材のような新しいアスファルト骨材の生産において、リサイクル・アスファルトの含有分は、ほとんど完全に使用され、リサイクル・アスファルト内瀝青の酸化の程度は低減され、
リサイクル・アスファルトは調合する毎に使用され、粒状アスファルトの加熱は、概ね１２０゜Ｃから実行され、又は、その加熱の度合は、概ね１２０゜Ｃへ低減され、軟化用薬剤と硬化用薬剤とより成る組合せを使用し、
ａ）常温相に於いて前記軟化用薬剤と硬化用薬剤より成る組合せをリサイクル・アスファルトに混合することにより、両剤の協働により粘度を低減し、
ｂ）室温で液体状で、高沸点性で、瀝青との混和が可能な物質又は物質調合物で、１２０゜Ｃより高い引火点（ＣＯＣ）を有する物質又は物質調合物が、フラックス・オイルのように軟化用薬剤として使用され、アスファルトの有用温度範囲では非流動性で、非脆性で高剛性の材料が、ＦＴパラフィンのように硬化用薬剤として使用され、
ｃ）アスファルト骨材の混合温度は、舗設温度のように、混合物の粘度が低減し、且つ、変形安定性に対する影響が増大する６０゜Ｃからであり、
ｄ）生成されるアスファルトの所望硬度は、軟化用薬剤と硬化用薬剤とより成る組合せによって設定され、
最初に、添加されたリサイクル・アスファルト内の瀝青の軟化点が環球法に従い低減され、
次に、骨材は、加熱の間に既に比較的高い安定値を維持し、
最後に、生成された骨材の密度は上昇し、
ｅ）軟化用薬剤と硬化用薬剤より成る組合せの加熱、重量配分、添加、及び／又は、生成されるアスファルト骨材の配合成分の技術的パラメータを決定するための前記処理過程の少なくとも１つと関係する、処理された粒状材料の分析が行われることを特徴とする方法。
【請求項２】
前記リサイクル・アスファルトとの混合物は、新しい鉱石材料及び／又は新しい結合剤／瀝青の添加なしに調製されることを特徴とする請求項１に記載の方法。
【請求項３】
潤滑基油のような高沸点性の石油留分、潤滑油製造の副産物、廃油処理で生成される液状生成物、油脂のような天然生成物、又は脂肪酸メチルエステルのような植物又は動物由来の化学的に調整された油脂、又はこれらの物質の混合物が軟化用薬剤として使用されることを特徴とする請求項１又は２に記載の方法。
【請求項４】
合成パラフィンワックス又は石油から分離されたパラフィンワックス、石炭から採集される化石ワックス、植物又は動物由来の最近のワックス、高溶解性の脂肪及びそれから化学的な調整によって製造されるワックス類似の特性を備える、エステル及びアミドのような生成物、ワックス類似の特性を備える合成されたエステル及びアミド、ポリオレフィン特にポリエチレンのような低い平均モル質量を備えた熱可塑性ポリマー、エチレンビニルアセテート共重合体及びエチレンプロピレン共重合体ようなポリエチレン共重合体、フェノールホルムアルデヒド樹脂、脂肪族、芳香族及びスチロール−インデン樹脂のような混合炭化水素樹脂、コロポニューム樹脂のような最近の樹脂、並びにグリセロール及びペンタエリトロールエステルのようなそれらの化学的調整された変異物質が硬化用薬剤として使用されることを特徴とする請求項１乃至３のいずれかに記載の方法。
【請求項５】
老化した結合剤／瀝青に確認された結合剤／瀝青含有分４．８Ｍ％＝４８ｋｇを含む再利用粒状リサイクル・アスファルト１，０００ｋｇにつき、
ａ）例えばフラックス・オイル等の約４．８ｋｇが軟化用薬剤として添加され、
ｂ）例えばＦＴパラフィン等の約１．６ｋｇが硬化用薬剤として（フラックス・オイルのような軟化用薬剤に結合剤／瀝青の規定の３％加えたものに従い）添加されることを特徴とする請求項１乃至４のいずれかに記載の方法。
【請求項６】
生成されたアスファルト骨材は、
ａ）１２０゜Ｃへの加熱だけで、軟化用薬剤のみを使用したリサイクル・アスファルトの従来の標準的な骨材に関する安定値１２．２ＫＮよりも顕著に高い、又は、鉱石材料が抽出され且つ新しい瀝青が混合されるリサイクル・アスファルトの骨材に関する安定値１０．９ＫＮよりも顕著に高い、１３．３ＫＮの値に達する、図２のグラフに示すマーシャル安定度とフロー値を有し、
ｂ）１３５゜Ｃへの加熱により、対応する標準値２．４０９ｇ／ｃｍ３と同等の２．４ｇ／ｃｍ３に達する、図３に示すグラフに従う容積密度を有し、及び／又は、
ｃ）１３５゜Ｃへの加熱により、従来の標準値と同等の２．９容積％の値に達する、図４に示すグラフに従う空洞減少を有することを特徴とする請求項１乃至５のいずれかに記載の方法。
【請求項７】
ａ）リサイクル・アスファルトを得るための切断装置（１）のような装置、
ｂ）リサイクル・アスファルトから必要な粒径のものをふるい分けるためのスクリーン装置（２）、
ｃ）リサイクル・アスファルトを加熱するためのドラム装置（５）、
ｄ）アスファルト骨材を混合するための混合装置（１１）、及び
ｅ）アスファルト骨材を積み込むための積み込み装置を有するアスファルト骨材製造のためのプラント構成を使用することを特徴とする請求項１乃至６のいずれかに記載の方法。
【請求項８】
分析研究室（４）のような装置を使用することを特徴とする請求項１乃至７のいずれかに記載の方法。
【請求項９】
ａ）再使用のためリサイクル・アスファルトを粒状材料として採集し及び／又は処理する過程、
ｂ）軟化用薬剤と硬化用薬剤とより成る組合せの加熱、重量配分、添加、及び／又は、生成されるアスファルト骨材の配合成分に関する技術的パラメータの決定のために処理された粒状材料を分析する過程、並びに／又は、
ｃ）必要ならば、生成されたアスファルト骨材の得られた処理中の値を制御する過程を含む一連の作業を特徴とする請求項１乃至８のいずれかに記載の方法。
【請求項１０】
前記過程ａ），ｂ）及び／又はｃ）に従い、前記技術的パラメータを記録し、検査し、及び、必要ならば、補正を行う機能を有するコンピュータ支援プログラムを使用することを特徴とする請求項１乃至９のいずれかに記載の方法。
【国際調査報告】
2010501029.tif 000007
2010501029.tif 000008
2010501029.tif 000009
2010501029.tif 000010